(57)【特許請求の範囲】
【請求項１】
パイルを静電散布ガンの加電室にまでエア搬送し、静電散布ガンにおいて該パイルを帯電させ、そして前記搬送エアおよび前記加電室内に導入される散布エアによって、前記ガンの散布口より、表面に接着剤層を有する基材表面に向けて散布することにより、パイルを基材表面にコーティングする方法であって、
前記エア搬送されるパイルと前記散布エアとの混合を、静電散布ガンの加電室に通じる直前の通路にて、該散布エアを該搬送エアの流れに対して垂直な方向から導入することにより、パイルの凝集を抑制してパイルを該散布口より均一に散布するようにし、そしてコーティングの際、該散布エアの圧力を調節することにより、パイルの基材表面に対するコーティング傾斜角度を制御するようにしたことを特徴とする方法。
【請求項２】
２色以上のパイルを同時に併用して、霜降り調の色相を有するコーティング表面を得ることを特徴とする、請求項１記載の方法。
【請求項３】
パイルをスクリューフィーダーの運転によって、これよりインジェクターおよびエアホースを介して静電散布ガンに搬送し、そして静電散布ガンからのパイル散布の開始の際、前記スクリューフィーダーの運転開始時より時間ｔ1だけ先に、搬送エアおよび散布エアの静電散布ガンへの供給を開始し、またパイル散布の停止の際、前記スクリューフィーダーの運転停止時より時間ｔ2の間、搬送エアおよび散布エアの静電散布ガンへの供給を続行することを特徴とする、請求項１記載の方法。
【請求項４】
接着剤層を形成する接着剤として、パイルの色相と同系統の色相を有する高隠蔽性塗料をベースとした接着剤を使用することを特徴とする、請求項１記載の方法。
【請求項５】
接着剤層を形成する接着剤として、艶消しタイプの高隠蔽性塗料をベースとした接着剤を使用することを特徴とする、請求項１記載の方法。
【請求項６】
接着剤層を形成する接着剤として、柔軟性成分を含む高隠蔽性塗料をベースとした接着剤を使用することを特徴とする、請求項１記載の方法。
【請求項７】
接着剤層を形成する接着剤として、ウレタン系の高隠蔽性塗料をベースとした接着剤を使用することを特徴とする、請求項１記載の方法。
【請求項８】
ウレタン系の接着剤は、アクリル変性ウレタン系、ポリエステル変性ウレタン系またはシリコン変性ウレタン系の接着剤であるところの、請求項７に記載の方法。
【請求項９】
パイルを貯蔵するパイル槽の下部にスクリューフィーダーを設け、該スクリューフィーダーの排出口にインジェクターを接続し、該インジェクターと静電散布ガンの加電室とをパイル搬送ホースで連通し、そして搬送エアの供給ホースをエア供給源と前記インジェクターとの間に接続するとともに、散布エアの供給ホースを、エア供給源と前記パイル搬送ホースのうち前記加電室に通じる直前の部位との間に散布エアが搬送エアの流れに対して垂直な方向から導入されるように接続して、パイルの凝集を抑制してパイルを該散布口より均一に散布するようにし、更にコーティングの際、該散布エアの圧力を調節することにより、パイルの基材表面に対するコーティング傾斜角度を制御する構成にした、パイルを基材表面にコーティングする装置。
【請求項１０】
請求項１記載の方法に従い、直線形状または曲線形状を有する２色以上のパイルを散布することにより得られる、霜降り調の色相を有するコーティング製品。
【発明の詳細な説明】
【０００１】
【発明の属する技術分野】
本発明は、短繊維であるパイルを基材表面にコーティングする方法、該コーティングを行う装置、および該方法に従い２色以上のパイルを散布することによって得られる霜降り調の色相を有するコーティング製品に関する。
【０００２】
【従来の技術】
短繊維であるパイルを使用する従来の基材表面の加工法としては、第一に静電植毛法が挙げられる。一般に、静電植毛法とは、繊維を短く切断（カット）して作成されたパイルを高電圧の印加によって形成された電界内で、静電気的な吸引力により飛翔させ、予め接着剤の塗布された基材表面に植え付ける技術をいう。この静電植毛法では、飛翔したパイルは電気力線の向きに沿って運動した後、基材表面に一方の端面からほぼ垂直に突き刺さり、パイルは基材表面上においてほぼ直立した状態で固定されることとなる。
特開平４−２９３５７２号公報は、異なる色相を有する２種の曲線形状のパイルを帯電させた状態で接着剤層が形成された基材上に落下させ、該パイルを基材に静電植毛することを特徴とする静電植毛法による霜降り調植毛品の製造方法を開示している。
【０００３】
パイルを使用した他の基材表面加工法としては、特開平８−１１８５１７号公報および特開平８−２５２４８９号公報に記載のものが挙げられる。
特開平８−１１８５１７号公報は、合成樹脂成形品上に接着層を形成し、該接着層が硬化する前に、短繊維のパイルを多量低圧スプレーガンにより吹付けることで得られるファブリック調内装成形品を開示している。
また同様な表面加工法に使用される装置は、例えば特開平８−２５２４８９号公報に開示されている。この公報には、植毛用パイルを収容するパイル容器の下方にスクリューフィーダーを設け、このスクリューフィーダーの排出口に、パイルを吸引するインジェクターを接続し、かつ上記排出口とインジェクターの入口との間に空気流入量の調節弁を備えた空気の取り入れ口を設け、インジェクターに搬送ホースを介して散布ガンを接続したことを特徴とする植毛用パイルの散布装置が開示されている。該装置において、パイルはパイル容器の下方に設けられたスクリューフィーダーが回転することにより、排出口に排出される。排出されたパイルはインジェクターに導入され、該インジェクターにおいて空気の取り入れ口から吸い込まれる空気とともに散布ガンまで搬送ホースを介して搬送され、そして散布されることとなる。
【０００４】
【発明が解決しようとする課題】
しかしながら、静電植毛法にはいくつかの欠点が存在する。
静電植毛法では、パイルがほぼ直立して基材表面に突き刺さるため、パイルは基材表面上に隙間なく植毛されることとなり、面積当りに植毛されるパイルの本数が多くなり、即ちパイルが高密度となる。また、低密度でのパイルの植毛を試みると、均一な加工表面を得ることは困難である。従って、均一な加工表面を得るためにはパイルを大量に必要とし、パイルは高価であるために加工費が高騰する。
そこで本発明は一つの観点において、面積当りに植毛されるパイルの本数を減少し、即ちパイルを低密度化しても優れた外観および風合いを有する表面を得ることができる基材表面をコーティングする方法を提供することを目的とする。
【０００５】
また、静電植毛法において２色以上のパイルを使用して霜降り調の色相を有するコーティング製品の作成を試みる場合がある。本願明細書でいう霜降り調の色相とは、２色以上のパイルを併用しても、それらの各色が識別できる程度の外観を有することをいう。静電植毛法では、霜降り調の色相を有するコーティング製品の作成を試みると、パイルが基材表面上でほぼ直立した状態で植毛されるため、表面には各色のパイルの先端面が露出するのみである。それは各色が点状に混合している状態であり、外観は各色の混合色となり良好な霜降り調の色相とはならない。従来の静電植毛法においては、特開平４−２９３５７２号公報に開示されるように、曲線形状を有するパイルを使用する場合においてのみ優れた霜降り調の色相を有するコーティング製品を得ることができる。
そこで本発明は他の観点において、曲線形状を有しないパイルを使用する場合においても優れた霜降り調の色相を有する表面を得ることができる基材表面をコーティングする方法を提供することを目的とする。
【０００６】
さらに、静電植毛法において２色以上のパイルを使用する場合、異なる色のパイルでは着色・染色方法が異なるために、一般にそれらの電気的な性質が異なり、各々の色のパイルで飛翔力が異なる結果となる。従って、２色以上のパイルを使用して数多くの基材への静電植毛を行い霜降り調の色相を有するコーティング製品の作成を連続して試みる場合、飛翔力の大きいパイルが飛翔力の小さいパイルよりも優先的に植毛される傾向にあり、連続植毛プロセスにおいて、一貫して一定の色調のコーティング製品を得ることは困難である。
そこで本発明は他の観点において、優れた霜降り調の色相を有する表面を均一に連続して得ることができる基材表面をコーティングする方法を提供することを目的とする。
【０００７】
一方、短繊維であるパイルをエアによって吹付ける基材表面の加工法である、特開平４−２９３５７２号公報および特開平８−１１８５１７号公報に開示される方法でも静電植毛法における問題、特に適当なパイル密度の加工表面を得ることを解決するには至っていない。またこれらの方法では、静電植毛法のように均一な加工表面を得ることは難しく、しかも短繊維であるパイルは非常に凝集しやすい性質を有するために“ダマ”と呼ばれる凝集体を生じ、吹付けに際し不均一な加工表面を与えるという問題も新たに生じる。
【０００８】
また近年、リサイクルプラスチックの利用が自動車部品等において進められている。その場合における問題の一つとしてリサイクルプラスチックの色相が黒色ないし灰色系統に限定される点が挙げられる。リサイクルプラスチックは該色相のために色顔料をプラスチック中に添加することによる着色は殆ど不可能である。現在、リサイクルプラスチックの外観および風合いを改善する方法としてファブリック貼りまたは塗装が使用されているが、それらによる表面の加工費は高価である。しかしながら、リサイクルプラスチックの利用の範囲は、純正プラスチックと比較して、リサイクル品特有の低強度、色相等の性質により、限定されたものとなってしまう。その利用の範囲は、相対的に高品質・高性能が要求されるような製品ではなく、従って例えファブリック貼りまたは塗装により外観および風合いを改善したとしても高級な製品として利用されることは少ない。そのため、リサイクルプラスチックの利用には、ファブリック貼りまたは塗装の場合と同等に基材表面の外観および風合いを改善することが可能でかつより安価な基材表面の加工法が必要とされている。
そこで本発明はまた他の観点において、特にリサイクルプラスチックのために使用される、ファブリック貼りまたは塗装と同等の外観および風合いを有する表面を得ることができる安価な加工費の基材表面の加工法を提供することをも目的とする。
【０００９】
【課題を解決するための手段】
本発明者は、鋭意研究の結果、パイルを静電散布ガンの加電室にまでエア搬送し、静電散布ガンにおいて該パイルを帯電させ、そして前記搬送エアおよび前記加電室内に導入される散布エアによって、前記ガンの散布口より、表面に接着剤層を有する基材表面に向けて散布することにより、パイルを基材表面にコーティングする方法において、前記エア搬送されるパイルと前記散布エアとの混合を、静電散布ガンの加電室に通じる直前の通路にて、該散布エアを該搬送エアの流れに対して垂直な方向から導入することにより行い、そしてコーティングの際、該散布エアの圧力を調節すると、パイルを静電的な吸引力および散布エアによる吹付けの双方の作用により基材表面にコーティングすることができるので、パイルが基材表面に傾いた姿勢でコーティングされ、パイルが低密度であっても優れた外観および風合いを有する基材の加工表面を得ることができ、また２色以上のパイルを同時に併用して霜降り調の色相を有するコーティング製品の作成を行う場合には、優れた霜降り調の色相を有する均一な加工表面を連続して得ることができ、さらに加工中にパイルのダマを生じないという事実を見いだし、ここに発明を完成した。以下、本発明の基材表面の加工法をパイルコーティング法と呼ぶ。
【００１０】
従って、本発明は、パイルを静電散布ガンの加電室にまでエア搬送し、静電散布ガンにおいて該パイルを帯電させ、そして前記搬送エアおよび前記加電室内に導入される散布エアによって、前記ガンの散布口より、表面に接着剤層を有する基材表面に向けて散布することにより、パイルを基材表面にコーティングする方法であって、前記エア搬送されるパイルと前記散布エアとの混合を、静電散布ガンの加電室に通じる直前の通路にて、該散布エアを該搬送エアの流れに対して垂直な方向から導入することにより、パイルの凝集を抑制してパイルを該散布口より均一に散布するようにし、そしてコーティングの際、該散布エアの圧力を調節することにより、パイルの基材表面に対するコーティング傾斜角度を制御するようにしたことを特徴とする方法に関する。また、本発明は、２色以上のパイルを同時に併用して、霜降り調の色相を有する表面を得ることができることを特徴とする上記のパイルをコーティングする方法に関する。
【００１１】
パイルは、互いに絡み合い凝集し、大変にダマを形成しやすい性質を有する。従って、スクリューフィーダーの排出口においてパイルがダマを形成していなくても、静電散布ガンに搬送するときにダマを形成する場合がある。またエア搬送されたパイルを散布エアと混合した後に、静電散布ガンの散布口まで長い通路をエア搬送すると、搬送中にダマを形成しやすい。そしてダマを形成すると、均一に散布することが不可能となる。そこで、ダマの形成を抑制するために、本発明は、エア搬送されるパイルと散布エアとの混合を静電散布ガンの加電室に通じる直前の通路にて行うことを特徴とする。また、散布の開始／停止の際、パイルを貯蔵する槽とパイルを散布するガンの散布口の間にパイルが残留していると、ダマの形成の一因となる。そこで、本発明はさらに、パイルをスクリューフィーダーの運転によって、これよりインジェクターおよびエアホースを介して静電散布ガンに搬送し、そして静電散布ガンからのパイル散布の開始の際、前記スクリューフィーダーの運転開始時より時間ｔ1だけ先に搬送エアおよび散布エアの静電散布ガンへの供給を開始し、またパイル散布の停止の際、前記スクリューフィーダーの運転停止時より時間ｔ2の間搬送エアおよび散布エアの静電散布ガンへの供給を続行することを特徴とする上記のパイルをコーティングする方法にも関する。
【００１２】
リサイクルプラスチックが黒色ないし灰色の系統の色相を有する理由から、リサイクルプラスチックに色顔料を添加して着色する方法では、リサイクルプラスチックの外観および風合いを改良することはできない。また、静電植毛に際して従来使用されている接着剤は透明ないし半透明色を有するものであった。しかしながら、透明ないし半透明色を有する接着剤を使用すると、特にパイルを低密度にコーティングする場合には、基材の色が透けることとなり良い外観および風合いを得ることはできない。そこで従来の透明ないし半透明色を有する接着剤にＴｉＯ2 等の顔料を添加して着色する方法をとっても、接着剤の接着性が低下し、もはやパイルをコーティングするに適さないものとなってしまう。
そこで本発明のパイルコーティング法では、顔料等による着色を行っても接着性の低下を起こさない新規接着剤を使用する。そのため、接着剤をパイルと同系統の色相を有するものとすることができ、基材の色相は該着色された接着剤によって隠蔽され、パイルを低密度でコーティングする場合でも使用する基材の色相に無関係に優れた外観および風合いを得ることができる。また艶消しタイプの接着剤を使用することによっても、同様な効果を得ることができる。
従って、本発明は、接着剤層を形成する接着剤として、パイルの色相と同系統の色相を有する高隠蔽性塗料をベースとした接着剤、または艶消しタイプの高隠蔽性塗料をベースとした接着剤を使用する、上記のパイルをコーティングする方法にも関する。
【００１３】
また、柔軟性成分を含む接着剤を本発明のパイルコーティング法に使用する場合、接着剤自体が軟質および大きな弾性を有し、パイルが柔軟な接着剤層内へ植毛されるので、パイルでコーティングされた加工表面は軟らかく、あたかもスウェードのごとき優れた触感を得ることができる。
そこで本発明は、柔軟性成分を含む高隠蔽性塗料をベースとした接着剤を使用する上記のパイルをコーティングする方法にも関する。
【００１４】
本発明は、パイルを貯蔵するパイル槽の下部にスクリューフィーダーを設け、該スクリューフィーダーの排出口にインジェクターを接続し、該インジェクターと静電散布ガンの加電室とをパイル搬送ホースで連通し、そして搬送エアの供給ホースをエア供給源と前記インジェクターとの間に接続するとともに、散布エアの供給ホースを、エア供給源と前記パイル搬送ホースのうち前記加電室に通じる直前の部位との間に散布エアが搬送エアの流れに対して垂直な方向から導入されるように接続して、パイルの凝集を抑制してパイルを該散布口より均一に散布するようにし、更にコーティングの際、該散布エアの圧力を調節することにより、パイルの基材表面に対するコーティング傾斜角度を制御する構成にした、パイルを基材表面にコーティングする装置にも関する。本発明はさらに、本発明のパイルコーティング法に従い、直線形状または曲線形状を有する２色以上のパイルを散布することにより得られる、霜降り調の色相を有するコーティング製品にも関する。
【００１５】
本発明のパイルコーティング法では、静電気的な吸引力および散布エアによる吹付けの双方の作用をコーティングに使用することにより、パイルは基材表面に対してある一定の角度をなして傾いた姿勢でコーティングされる。そのため、傾いた姿勢でコーティングされたパイルは直立した状態でコーティングされたパイルよりも、一本当りより広い面積の基材表面を覆うこととなる。従って、本発明のパイルコーティング法に従うと、パイルがほぼ直立した状態で植毛される静電植毛法の場合と比較して、単位面積当りより少ない量のパイルで均一な加工表面を得ることが可能となり、低密度で経済的に優れた加工法となる。
また、本発明のパイルコーティング法では、エアによる吹付けの作用のみをコーティングに使用する方法と比較して、静電的な吸引力および散布エアによる吹付けの双方の作用をコーティングに使用することにより、より広範囲に均一な散布を行うことができる。従って、本発明のパイルコーティング法に従う場合、基材表面をコーティングする効率は大きなものとなり、コーティング作業を省力化することができる。
【００１６】
本発明のパイルコーティング法において、パイルは貯蔵されているパイル槽の下部に設けられたスクリューフィーダーにより排出され、排出口に接続されたインジェクターに送られ、インジェクターから静電散布ガンの加電室にエア搬送される際、垂直な方向から導入された散布エアと混合され、その後、加電室にて帯電され、そして前記搬送エアおよび前記散布エアによって、前記ガンの散布口より、表面に接着剤層を有する基材表面に散布される。
【００１７】
パイルを貯蔵するパイル槽は、その下部にパイルを排出するためのスクリューフィーダーが設けられている。このスクリューフィーダーが回転することによりパイルはパイル槽から定量的に排出される。また槽内の単位体積当たりのパイルの量を均一にするために、パイル槽の断面の全体にわたる金網状のスクリーンおよび該スクリーンを振動させるためのバイブレーターを設置することが好ましい。また槽内にオーガを設置し作動させることにより、特に２種以上のパイルを使用してパイルコーティングする場合に、スクリューフィーダー周辺のパイルの分布を均一にすることができる。
【００１８】
スクリューフィーダーにより排出されたパイルは、排出口に接続されたインジェクターに送られ、搬送エアと混合され静電散布ガンにエア搬送される。パイルをエア搬送することにより、パイルの凝集を起こさずに静電散布ガンにパイルを搬送することができる。またスクリューフィーダーの回転の速度または搬送エアの圧力を調節することにより、静電散布ガンにエア搬送されるパイルの量を制御することができる。即ち、スクリューフィーダーの回転の速度を上げるかまたは搬送エアの圧力を上げると、時間当りに搬送されるパイルの量は多くなり、スクリューフィーダーの回転の速度を下げるかまたは搬送エアの圧力を下げると、時間当りに搬送されるパイルの量は少なくなる。また、パイルは非常にダマとなりやすく、静電散布ガンに搬送されるときに搬送エアが乱流となると凝集しダマとなる可能性が高くなるので、搬送エアは層流であることが好ましい。
【００１９】
本発明で使用される静電散布ガンは例えば図２（イ）に示すものである。静電散布ガンにはパイルを正または負に帯電させるための装置が設けられており、さらに、パイルをインジェクターから搬送するためのホースが加電室に連通され、そして散布エアを供給するホースがパイルをエア搬送するためのホースに接続されている。パイルを帯電させるための装置としては、例えばコロナ放電により帯電させるための装置が挙げられる。図２（イ）に示される静電散布ガンにはパイルを帯電させるための領域である加電室が設けられ、その中央にはコロナピンがあり、これに負の高電圧が加えられている。加える電圧が次第に上昇すると、ある電圧（コロナ開始電圧）以上でコロナピンより基材に向かって空間を通してイオン電流（コロナ電流）が流れ始め、コロナピンの先に点状のコロナ点が現れる。この状態でパイルが静電散布ガンに導入されるとパイルはただちにイオン負に帯電される。ここで負コロナを用いる理由は、コロナ開始電圧が正コロナの場合に比較して低く、スパークに移行する確率が低いためである。本発明で用いられる静電散布ガンとしては、例えば、通常、粉体塗装に用いられるノードソン株式会社製の静電吹付塗装ガンが挙げられる。散布の際の印加電圧は１０〜１００ｋＶ、好ましくは４０〜１００ｋＶの範囲である。
【００２０】
帯電されたパイルは、散布エアと混合されて、静電的な吸引力および散布エアによる吹付けの双方の作用により基材表面に散布される。帯電したパイルに基材に向かって静電的な吸引力が働くためには、基材はアースされている必要がある。搬送エアがパイルを所定の量で凝集を起こさずに静電散布ガンに搬送するために使用されるのに対し、散布エアはより均一な加工表面を効率良く得るために、およびコーティングされたパイルの傾きの角度を制御するためにも使用される。散布エアを散布に使用することにより、散布エアを使用しない場合よりも、パイルを散布する範囲を拡大することができる。散布エアは搬送エアの流れに対して垂直な方向から混合される。また、パイルの凝集を防止する観点から、乱流を生じないように散布エアを混合することが好ましい。
【００２１】
本発明のパイルコーティング法では、パイルは基材表面に対してある角度で傾いた姿勢でコーティングされるが、この角度はパイルを帯電させるために使用される電圧または散布エアの圧力を調節することにより制御することができる。即ち、パイルを帯電させるための電圧を大きくするかまたは散布エアの圧力を低くすればパイルはより直立した状態でコーティングされ、パイルを帯電させるための電圧を低くするかまたは散布エアの圧力を高くすればパイルはより傾いた姿勢でコーティングされることとなる。散布エアの圧力は、搬送エアの圧力、搬送されるパイルの量等に依存して、所望の均一な加工表面をできる限り広範囲で得られるように選択される。
本発明における搬送エアおよび散布エアの圧力は共に、２〜５ｋｇ／ｃｍ2 の範囲である。
【００２２】
短繊維であるパイルは、繊維の種類としては、天然、再生（半合成）または合成繊維のいずれでもよいが、好都合な繊維としては、芳香族ポリアミド繊維（商品名ケブラー、ノーメックス、コーネックス等）、その他のポリアミド繊維（６−ナイロン、６，６−ナイロン、４，６−ナイロン等）、レギュラーポリエステル繊維、塩基性染料可染型ポリエステル繊維、アクリル繊維、ビニロン繊維、再生セルロース繊維（レーヨン）、羊毛繊維、木綿繊維、麻繊維、並びにポリエチレン繊維、ポリプロピレン繊維等のポリオレフィン繊維、さらにコラーゲン繊維、セラミック繊維、カーボン繊維、チタン酸カリウム繊維等が挙げられる。しかしながら、新合繊と呼ばれる高質感・高風合の繊維、特に、シルキー調、ピーチ調、レーヨン調もしくはウール調の新合繊であってもよい。
短繊維は、未染色であっても、また染色されていてもよく、あるいは原料着色（紡糸の段階で顔料等の混入による着色）されたもの、すなわち原着繊維であってもよい。
繊維の染色あるいは原料着色によって、短繊維の固有の色相および電着処理膜の色相と染料による色相とが相俟って、多種多様な色調のパイルが得られる。
使用される染料としては、繊維によっても異なるが、酸性染料、クロム錯体等の金属錯塩染料、分散染料、カチオン染料、反応性染料等が挙げられる。
また、異なる色相を有する２色以上のパイルを併用することも可能である。
本発明におけるパイルとしては、繊度；０．０８〜６５ｄ、好ましくは１〜５ｄ、パイル長；０．１〜６．０ｍｍの寸法を有するところの上記の短繊維が好ましい。
【００２３】
本発明のパイルは、所要により短繊維の表面が電着処理膜により実質的に被覆されている。
電着処理膜は、例えば、無機塩類、界面活性剤もしくは有機珪素化合物の被覆または含浸により形成されている。
上記の無機塩類、界面活性剤もしくは有機珪素化合物としては、その被膜の形成により、所要の導電性を短繊維の表面に付与することができるものが適用される。無機塩類としては、塩化ナトリウム(NaCl)、塩化バリウム (BaCl2)、塩化マグネシウム(MgCl2) 、硫酸マグネシウム(MgSO4) 、珪酸ソーダ(Na2SiO3) 、炭酸ソーダ(Na2CO3)、硫酸ナトリウム(Na2SO4)等が使用される。界面活性剤としては、アニオン系界面活性剤、ノニオン系界面活性剤、両性界面活性剤、カチオン系界面活性剤等が使用される。さらに、有機珪素化合物としては、コロイダルシリカ等が使用される。
上記の電着処理膜は、短繊維を、無機塩類、界面活性剤もしくは有機珪素化合物の溶液またはこれらの混合溶液に浸漬することにより、形成することができる。
また、電着処理膜の厚さは、所要の導電性並びに適度の分離性等を発揮する限り、基本的には任意である。
【００２４】
また、一般に、静電植毛の際にパイル表面の電気漏洩抵抗値が１０4 ないし１０9 Ω／ｃｍの範囲内、より好ましくは１０4 ないし１０8 Ω／ｃｍの範囲内にあるものが、パイルとして適し、十分な飛翔力が得られるとされている。従って、本発明のパイルにあっても、上記の範囲内の電気漏洩抵抗値を有するように電着処理の条件が設定される。
さらに、本発明のパイルは直線形状を有するものでよいが、曲線形状、例えば短繊維に対して捲縮加工を行うことにより、クリンプまたはカール状に加工したものであってもよい。
【００２５】
本発明のパイルコーティングを行う基材の材質としては、ＡＢＳ樹脂、ポリオレフィン、例えばポリプロピレン（ＰＰ）、ポリエチレン（ＰＥ）等の合成樹脂、木材、織物等であることができる。また、特に近年その利用が注目されているリサイクル品、主にポリプロピレンリサイクル品を基材として用いることもできる。基材は所要の形状に成形されていてもよい。本発明のパイルコーティング法では、静電的な引力のみならず散布エアによりパイルを散布するために、基材が凹凸を有する場合でも均一な加工表面を得ることができる。
【００２６】
本発明において基材表面上の接着剤層を形成するに用いる接着剤としては、エポキシ系、メラミン系、アクリル系、ポリエステル系、ウレタン系、塩素化ポリオレフィン系等の高隠蔽性塗料をベースとした接着剤が挙げられる。該接着剤には、ビヒクルとして各種の樹脂の中から、伸度、軟質性、密着性、耐光性、硬化性等を考慮し、目的の計画接着剤性能に適合するものが選択される。また接着剤の溶剤としては、ビヒクルとして選択された樹脂を良く溶解するもの、例えば芳香族系、脂肪族系、エステル系、ケトン系等から選択されることができる。また接着剤には、上記ビヒクルおよび溶媒の他に、着色剤、乾燥剤、色別れ防止剤、増粘剤、平坦化剤、垂れ防止剤、紫外線吸収剤、硬化剤等を所要により任意に選択使用することができる。
【００２７】
また、柔軟性成分を含む接着剤を本発明のパイルコーティング法に使用する場合、接着剤自体が軟質および大きな弾性を有し、パイルが柔軟な接着剤層内へ植毛されるので、パイルでコーティングされた加工表面は軟らかく、あたかもスウェードのごとき優れた触感を得ることができる。そのような接着剤は例えば、ウレタン系またはポリオール変性塩素化ポリオレフィン系の接着剤である。例えばウレタン系の接着剤としては、アクリル変性ウレタン系、ポリエステル変性ウレタン系、シリコン変性ウレタン系等の接着剤を使用することができる。
ウレタン系の接着剤を使用するさらなる他の利点は、得られた加工表面が優れた耐摩耗性、耐溶剤性および耐光性を有すること、並びに傷がつきにくくなることである。これらのうち、耐摩耗性が改良されるのは、接着剤が軟質および大きな弾性を有するために摩擦に対してパイルが抜けにくくなるからであると考えられる。
接着剤層の厚さは乾燥状態で通常１０〜１００μｍ、好ましくは２０〜３０μｍである。接着剤層の形成方法は、刷毛塗り、フローコート、ロールコート、スプレー塗布等適宜選択される。
【００２８】
【実施例】
以下、本発明の実施例を図面に基づいて説明する。
【００２９】
図１は本発明のパイルコーティングを行うための装置を表す。コーティングされる短繊維であるパイルはパイル槽１０に貯蔵されている。該パイル槽の下部にはパイル槽を横断してスクリューフィーダー１１が設けられ、パイル槽の側面にスクリューフィーダーによるパイルの排出口１４が設けられている。パイル槽の上部にはパイル槽の断面の全体にわたってスクリーン１２が張られ、スクリーン１２の中央にはバイブレーター１３が取り付けられている。スクリューフィーダー１１の周囲にはスクリューフィーダー１１と同軸にオーガ１６が設けられており、スクリューフィーダー１１およびオーガ１６を回転させるためのモータ１５がパイル槽１０の外部に設けられている。
排出口１４の下方にはインジェクター１７が接続され、インジェクター１７にはエア供給源１８からエアを送るための供給ホースが接続されている。さらにインジェクター１７にはパイル搬送ホース１９が接続され、さらにパイル搬送ホース１９はパージアダプター２２を介して静電散布ガン２０に接続される。またエア供給源１８から散布エア供給ホース２１もパージアダプター２２を介して静電散布ガン２０に接続されている。
本実施例においては、静電散布ガンは手持ち散布用としたが、ロボットアームに取り付け、コンピューター制御によりパイルコーティングを行うこともまた可能である。
【００３０】
図１に示す装置において、短繊維であるパイルは、スクリューフィーダー１１をモーター１５によって回転させることにより排出口１４に排出される。またパイル槽１０の上部に設けられるスクリーン１２を、取りつけられているバイブレーター１３によって振動させることによって、単位体積当りのパイルの量を均一にすることができ、スクリューフィーダー１１により常に一定量のパイルが排出口１４に排出されることとなる。またスクリューフィーダー１１の周りにオーガ１６を設けパイルを攪拌することにより、特に２種以上のパイルを併用する場合、スクリューフィーダー１１周辺のパイルの分布を均一にすることができる。
【００３１】
排出口１４から排出されたパイルはその下方に接続されたインジェクター１７に供給される。インジェクター１７においてパイルはエア供給源１８から供給される搬送エアと混合され、パイル搬送ホース１９を通ってパージアダプター２２を介して静電散布ガン２０の加電室２５にエア搬送される。
一方、散布エアはコントローラー１８から散布エア供給ホース２１を通り、パージアダプター２２を介して静電散布ガン２０の加電室２５に供給される。
【００３２】
パイル搬送ホース１９によってエア搬送されるパイルと、散布エア供給ホース２１によって供給される散布エアとの混合に際し、該混合を静電散布ガン２０に設けられた加電室２５に通じる直前の通路にて行うことがパイルのダマの形成を抑制する観点から好ましい。即ち、図２（イ）で表される静電散布ガン２０における搬送ホース１９、散布エア供給ホース２１およびパージアダプター２２の配置の方が図２（ロ）で表される配置で混合を行うよりも、パイルのダマの形成を大幅に抑制することができる。
而して、散布エアと混合されたパイルは、静電散布ガン２０の加電室２５において所望の印加電圧で帯電され、静電的な吸引力と散布エアの双方の作用により、アースされた基材に散布される。
【００３３】
静電散布ガンからのパイル散布の開始の際、前記スクリューフィーダーの運転開始時より時間ｔ1 だけ先に、搬送エアおよび散布エアの静電散布ガンへの供給を開始し、またパイル散布の停止の際、前記スクリューフィーダーの運転停止時より時間ｔ2 の間、搬送エアおよび散布エアの静電散布ガンへの供給を続行することにより、系内に残留しているパイルを上記エアにて排出して散布を終了することができ、パイルが系内に残留することによって生じる系内でのダマの形成を抑制することができる。静電散布ガン２０に設けられたスイッチ、スクリューフィーダーの動作並びに搬送エアおよび散布エアの供給の各々についてのオン／オフの関係を、図３において時間経過に関して表す。ここで時間ｔ1 およびｔ2 の長さは、搬送エアおよび散布エアが系内に残留しているパイルを排出するに十分な長さであればよい。
【００３４】
また、パイルを帯電させるために使用する電圧、散布エアの圧力、散布されるパイルの電気的な性質によって、パイルと基材表面がなす角度を自在に制御することができる。即ちパイルを帯電させるために使用する電圧を高くするか、散布エアの圧力を高くすると、本発明のパイルコーティング法はより静電植毛法に近づき、パイルは基材表面に対してより直立した状態でコーティングされる。それに対してパイルを帯電させるために使用する電圧を低くするか、散布エアの圧力を高くすると、パイルは基材表面に対してより傾いた姿勢でコーティングされることとなる。
【００３５】
次に、本発明のパイルコーティング法で得られる基材表面の加工状態を、図面に基づいて説明する。
【００３６】
図４は、本発明のパイルコーティング法で得られる基材表面の加工状態の平面図を示すものであり、図５（イ）は、静電植毛法で得られる基材表面の断面図を示すものであり、図５（ロ）は、本発明のパイルコーティング法で得られる基材表面の断面図を示すものであり、図５（ハ）は、パイルをエアで吹付けることによって得られる基材表面の断面図を示すものであり、また図６は、２色のパイルを使用した本発明のパイルコーティング法で得られる基材表面の断面図を示すものである。
【００３７】
図４では、パイル４２は散布エアによりランダムな方向に傾いた姿勢で基材４１の表面に固定されている。そのため表面にはパイル４２の先端面ではなく、主にパイル４２の側面が露出することとなる。
【００３８】
図５（イ）、（ロ）および（ハ）では、基材４１の表面に接着剤層４３が形成され、該接着剤層にパイル４２が固定されている。
図５（イ）で示される静電植毛法で基材表面に固定されたパイル４２ａは、基材表面に対してほぼ直立している。そのためパイル４２ａは高密度に固定されることとなり、面積当りに基材に固定されるパイルの本数は多くなる。
それに対して、図５（ロ）で示される本発明のパイルコーティング法で基材表面に固定されたパイル４２ｂは、散布エアの作用により決して直立することはなく、基材表面に対してある一定の角度をなしてコーティングされる。そのため、パイルコーティング法で固定されたパイルは、静電植毛法で固定されたパイルよりも、パイル１本当り、より広い面積の基材表面を覆うこととなる。従って、本発明のパイルコーティング法では、面積当たり基材に固定されるパイルの本数が、静電植毛法よりも格段に減少し、低密度で表面の加工を行うことができる。また、接着剤層に用いる接着剤が、パイルの色相と同系統の色相または艶消しタイプのものであると、低密度でパイルコーティングした場合においても、基材４１および接着剤層４３の色が目立たず良好な仕上がりとなる。
図５（ハ）で示されるパイルをエアによって吹付けることによって基材表面に固定されたパイルは、図５（ロ）で示されるパイル４２ｂと同様に基材表面に対してある角度をなして固定される。しかしながら、本発明のパイルコーティング法で固定されたパイルと、エアのみによって吹付けられたパイルとの間にはパイルの固定状態に大きな差異が存在する。本発明のパイルコーティング法では静電的な吸引力および散布エアによる吹付けの双方の作用を使用することにより、図５（ロ）に示されるように、全てのパイルが一方の端面から基材表面に突き刺さり、そして基材表面とほぼ一定の角度をなして固定されることを達成している。それに対して、エアのみによって吹付けられたパイルは、静電的な吸引力の作用が存在しないために、場合によっては図５（ハ）に示されるような基材表面に両方の端面が突き刺さりＵ字型に固定されたパイル４２ｃおよび基材表面に平行に横たわって固定されたパイル４２ｄが存在することとなり、またパイルが基材表面となす角度に生じるばらつきも大きなものとなる。この両者のパイル固定状態の差異は加工表面の触感に反映され、本発明のパイルコーティング法で得られる加工表面の方が、エアのみによってパイルを吹付ける方法で得られる加工表面よりも、より静電植毛法に近い良好な触感を有することの原因である。
【００３９】
図６では、基材表面は白色パイル４４ａおよび黒色パイル４４ｂの２色の色相を有するパイルを使用してコーティングされている。２色のパイルは各々基材表面に対して傾き、表面に対して先端面ではなく側面を露出してコーティングされている。そのため、静電植毛法と比較して表面にパイルが露出する面積は増大し、異なる色の間のコントラストが明確になり、優れた霜降り調となる。この際に使用するパイルは直線形状を有するものであっても、曲線形状を有するものであってもよい。また、静電植毛法とは異なり、帯電したパイルを散布エアにより強制的に基材に散布するため、２種以上のパイルを使用し、各々のパイルの電気的な性質が異なる場合でも、特定の種類のパイルが優先的にコーティングされることはなく、各々のパイルを均一に連続してコーティングすることができる。
【００４０】
実施例１  パイルコーティング
以下の組成を有する灰色の色相の高隠蔽性塗料をベースとする接着剤を使用して、基材表面上に接着剤層を形成し、２デニールの繊度、０．６ｍｍの長さおよび灰色の色相を有するパイルを本発明のパイルコーティング法に従ってコーティングし、加工表面を得た。
接着剤の組成
樹脂分（ビヒクル）
ポリエステルポリオール樹脂                      ３５重量％
アクリルウレタンポリオール樹脂                  １５重量％
溶剤
キシロール５０％、
メチルイソブチルケトン２０％、                  ２７．５重量％
酢酸ブチル３０％の混合溶剤
顔料
ホワイト着色顔料（ルチル型酸化チタン）          ２０重量％
ブラック着色顔料（カーボン系）                  ０．５重量％
添加剤
塗料用シリコーン添加剤の１％キシロール溶剤      １重量％
金属系触媒の１０％キシロール溶液                １重量％
得られた加工表面は優れた外観および風合いを有するものであった。
【００４１】
実施例２  パイルコーティング
以下の組成を有する灰色の色相の高隠蔽性塗料をベースとする接着剤を使用して、基材表面上に接着剤層を形成し、２デニールの繊度、０．６ｍｍの長さおよび灰色の色相を有するパイルを本発明のパイルコーティング法に従ってコーティングし、加工表面を得た。
接着剤の組成
樹脂分（ビヒクル）
ポリオール変性塩素化ポリオレフィン樹脂          ３０重量％
溶剤
トロール７０％、
ソルベスト１５０  ２０％、                      ５２．５重量％
キシロール１０％の混合溶剤
顔料
ホワイト着色顔料（ルチル型酸化チタン）          １５重量％
ブラック着色顔料（カーボン系）                  ０．５重量％
添加剤
塗料用シリコーン添加剤の１％キシロール溶剤      １重量％
金属系触媒の１０％キシロール溶液                １重量％
得られた加工表面は優れた外観および風合いを有するものであった。
【００４２】
実施例３  静電植毛法とパイルコーティング法とのパイル目付の比較
静電植毛法により植毛した加工表面と本発明のパイルコーティング法でコーティングした加工表面との間で表面に固定されたパイルの密度を比較するために、基材の単位面積当りに固定されたパイルの量をパイル目付（ｇ／ｍ2 ）として測定し、パイルの密度の尺度とした。目付を測定する試料は、静電植毛法およびパイルコーティング法において、使用するパイル以外の条件は同一にして作成した同等の外観および風合いを有するものである。パイルについては、繊度および長さを変化させたいくつかのパイルを使用し、また直線形状を有するパイルとベンディングパイルとの双方を使用した。ベンディングパイルとは、直線状である繊維を互いに噛み合う二つの歯車の噛合部分に導入し、該噛合によって波形を有する折りたたまれた繊維とし、該繊維を伸長した状態で所定の長さに切断することによって得られる直線形状を有しないパイルである。得られた結果を以下の表１に示す。多い目付はパイルが高密度で固定されていることを表し、また少ない目付はパイルが低密度で固定されていることを表す。
【００４３】
0004348653.tif 000002
表１に示される結果は、いかなるパイルを使用しようとも、パイルコーティング法による目付は静電植毛法による目付の約４０％となり、本発明のパイルコーティング法では静電植毛法と比較して半分以下の低密度で、同等の外観および風合いを有する加工表面を得ることができることを表す。
【００４４】
実施例４  加工表面の耐摩耗性試験
パイルのコーティングに従来使用されていた接着剤と本発明において使用する新規接着剤との柔軟性を比較するために、接着剤が柔軟性を有する結果として表れる加工表面の耐摩耗性を該接着剤について比較した。試験を受けさせる試料は、従来のアクリル系接着剤、従来のポリエステル系接着剤および本発明の新規接着剤を使用してパイルコーティングした基材表面であり、接着剤の種類以外の条件は同一にして作成したものである。耐摩耗性試験は、ＪＩＳ  Ｋ５４００−１９９０  塗料一般試験方法、８．  塗膜の抵抗性に関する試験方法、８．９  耐摩耗性試験に従い、回転数１０００回、摩耗輪ＣＳ−１７および荷重１０００ｇの条件下で行った。得られた結果を図７に示す。摩耗量が多ければ耐摩耗性は悪く、従って柔軟性に乏しいことを表し、また摩耗量が少なければ耐摩耗性は良好であり、従って優れた柔軟性を有することを表す。
【００４５】
図７に示される結果は、本発明の新規接着剤を使用する基材表面では、従来の接着剤を使用するものと比較して格段に摩耗量が少なく、摩耗性が良好であることを表す。それゆえ本発明のパイルコーティング法に従って得られた加工表面は、パイルおよび接着剤の双方の性質により、軟らかく、あたかもスウェードのごとき優れた触感を有することとなる。
【００４６】
【発明の効果】
本発明のパイルコーティング法に従って基材にパイルをコーティングすると、基材表面上に固定されたパイルは静電的な吸引力の作用により一方の端面から接着剤層に突き刺さり、散布エアの作用により基材表面に対して傾き、一定の角度をなして固定される。そのため、各々のパイルは１本当り、直立している場合よりも広い面積の基材表面を覆うこととなるので、基材の面積当りに固定されるパイルの本数は減少し、即ち低密度にすることができる。このことは、実施例３の表１に示される結果からも明らかである。従って、より少量のパイルで優れた表面加工を達成でき、加工費の大幅な削減が可能となる。
【００４７】
２色以上のパイルを同時に併用して霜降り調の色相を有するコーティング製品の作成を試みる場合、本発明のパイルコーティング法ではパイルが基材表面に対して傾いた姿勢で、一定の角度をなして固定されるため、表面には各色のパイルの側面が主に露出することとなる。その結果、直線形状のパイルを使用した場合においても基材表面に露出する面積は大となり、従って、本発明のパイルコーティング法で２色以上のパイルを使用して作成された霜降り調品は、各色間のコントラストが明確になり、優れた霜降り調の色相の表面を曲線形状のパイルを使用しない場合においても得ることができる。
また、本発明のパイルコーティング法では、帯電したパイルを散布エアにより強制的に基材に散布するため、電気的な性質が異なるパイルを併用する場合でも各々のパイルの電気的な性質とは無関係にパイルをコーティングし、均一な加工表面を連続して得ることができる。
【００４８】
従来の静電植毛法においては、いわゆる“ヌケ”が発生する。ヌケとは植毛が行われずに基材がむき出しとなっている微視的な部分を指す。ヌケは以下のようにして発生する。静電植毛法に使用するパイルは所定の長さに切断された繊維であって、その長さには一定のばらつきが存在している。静電植毛を行うときに、初めに比較的長いパイルが接着剤層に突き刺さると、引き続いてその周囲に飛来したパイルは接着剤層に突き刺さるのではなく、静電的な吸引力により比較的長いパイルに吸着されてしまう。その結果比較的長いパイルが植毛された周囲にはパイルが植毛されない部分が存在することとなるのである。これは静電植毛法が静電的な吸引力のみによってパイルを植毛し、パイルの長さにばらつきが存在する限り必ず起こり得る問題である。
しかしながら、本発明のパイルコーティング法ではこの問題を解決することができる。パイルコーティング法は静電的な吸引力に加えて、散布エアによる吹付けの双方の作用によりパイルをコーティングするものであるために、初めに比較的長いパイルが植毛された場合でも、その周囲に飛来したパイルは必ず比較的長いパイルに吸着されるのではなく、散布エアによる吹付けの作用により比較的長いパイルの周囲の接着剤層にも突き刺さることができる。その結果、本発明のパイルコーティング法では、静電植毛法では不可避であったヌケの発生を大幅に抑制することができる。
【００４９】
さらに本発明のパイルコーティング法では、エア搬送されるパイルと散布エアとの混合を加電室に通じる直前の通路にて行うことによって、混合後、パイルが散布されるまでの間のダマの形成を抑制することができる。また、静電散布ガンからのパイル散布の開始の際、前記スクリューフィーダーの運転開始時より時間ｔ1 だけ先に搬送エアおよび散布エアの静電散布ガンへの供給を開始し、またパイル散布の停止の際、前記スクリューフィーダーの運転停止時より時間ｔ2 の間搬送エアおよび散布エアの静電散布ガンへの供給を続行することにより、系内に残留したパイルを上記エアにて排出して散布を終了することができ、系内のダマの形成を防止することができる。
【００５０】
本発明のパイルコーティング法は、静電的な吸引力および散布エアによる吹付けの双方の作用を利用するものである。エアによる吹付けの作用のみを使用してパイルのコーティングを試みると、空気の流れの性質のために基材表面からのパイルの跳ね返りが起こり、パイルが効率的に植毛できない場合が生じる。特に凹型の部品、例えば自動車部品であるコンソールボックス、グローブボックス等に対してエアのみによる吹付けを行う場合には、均一にパイルをコーティングすることは大変困難である。それに対して本発明のパイルコーティング法では散布エアによる吹付けの作用に加えて静電的な吸引力を併用するので、エアによる吹付けの作用のみではパイルをコーティングするのが困難な形状の部品にも均一にパイルをコーティングすることができ、また一度にコーティングすることができる範囲もより広いものとなり、そのコーティングの効率はエアによる吹付けの作用のみを使用する場合と比較して、著しく大きなものとなる。
【００５１】
また、本発明のパイルコーティング法において、接着剤層を形成する接着剤にパイルの色相と同系統の色相を有する接着剤または艶消しタイプの接着剤を使用すると、低密度でパイルコーティングした場合においても基材および接着剤層の色相を隠蔽することができ、優れた外観および風合いを有する表面を得ることができる。
また、柔軟性成分を含む接着剤を本発明のパイルコーティング法に使用すると、パイルがコーティングされた基材表面は、パイルおよび接着剤の双方の性質により、軟らかく、あたかもスウェードのごとき優れた触感を得ることができる。
【００５２】
以上のような優れた効果を有する本発明のパイルコーティング法は、近年、その利用が自動車部品等において進められているリサイクルプラスチックの外観および風合いを改善するための加工法として特に適している。
【図面の簡単な説明】
【図１】図１は、本発明のパイルコーティング法に使用される装置の１実施例の概略図である。
【図２】図２（イ）は、静電散布ガンの内部構造、および搬送ホース、散布エア供給ホースおよびパージアダプターの配置の好ましい態様を示す部分断面図である。図２（ロ）は、搬送ホース、散布エア供給ホースおよびパージアダプターの配置の他の態様を示す外観図である。
【図３】静電散布ガンに設けられたスイッチ、スクリューフィーダーの動作並びに搬送エアおよび散布エアの供給の各々についてのオン／オフの関係を示す説明図である。
【図４】本発明のパイルコーティング法で得られる基材表面の加工状態の平面図である。
【図５】図５（イ）は、静電植毛法で得られる基材表面の断面図である。図５（ロ）は、本発明のパイルコーティング法で得られる基材表面の断面図である。図５（ハ）は、パイルをエアで吹付けることによって得られる基材表面の断面図である。
【図６】２色のパイルを使用した本発明のパイルコーティング法で得られる基材表面の断面の拡大図である。
【図７】実施例４に記載の耐摩耗性試験の結果を表すグラフである。
【符号の説明】
１０．      パイル槽
１１．      スクリューフィーダー
１２．      スクリーン
１３．      バイブレーター
１４．      排出口
１５．      モーター
１６．      オーガ
１７．      インジェクター
１８．      エア供給源
１９．      パイル搬送ホース
２０．      静電散布ガン
２１．      散布エア供給ホース
２２．      パージアダプター
２３．      散布口
２４．      コロナピン
２５．      加電室
４１．      基材
４２ａ．    パイル
４２ｂ．    パイル
４２ｃ．    パイル
４２ｄ．    パイル
４３．      接着剤層
４４ａ．    白色パイル
４５ｂ．    黒色パイル
ｔ1 ．      静電散布ガンに設けられたスイッチのオン時、スクリューフィーダーの運転開始と搬送エアおよび散布エアの供給の開始との間の時間
ｔ2 ．      静電散布ガンに設けられたスイッチのオフ時、スクリューフィーダーの運転停止と搬送エアおよび散布エアの供給の停止との間の時間
【図１】
0004348653.tif 000003
【図２】
0004348653.tif 000004
【図３】
0004348653.tif 000005
【図４】
0004348653.tif 000006
【図５】
0004348653.tif 000007
【図６】
0004348653.tif 000008
【図７】
0004348653.tif 000009